"Li3PO4と、POF3、PF5、およびそれらの混合物からなる群から選択されるP-F結合を有する化合物とを反応させ、それによってLiPO2F2を含む反応混合物を形成することによる、LiPO2F2の製造方法。PF5をLi3PO4と反応させて、LiPO2F2を含む反応混合物を形成する、請求項1に記載の方法。PF5対Li3PO4のモル比が1以上および2未満である、請求項2に記載の方法。PF5対Li3PO4のモル比が2以上および4未満である、請求項2に記載の方法。PF5とLi3PO4との間の前記反応が周囲温度で行われる、請求項2~4のいずれか一項に記載の方法。POF3をLi3PO4と反応させて、LiPO2F2を含む反応混合物を形成する、請求項1に記載の方法。POF3対Li3PO4のモル比が2以上および4以下である、請求項6に記載の方法。POF3とLi3PO4との間の前記反応が50~90°Cの温度で行われる、請求項1、6、および7のいずれか一項に記載の方法。ジメチルカーボネート、プロピレンカーボネート、アセトニトリル、ジメトキシエタン、アセトン、またはそれらの2種類以上の混合物からなる群から選択される溶媒を使用して、LiPO2F2およびLiFを含む反応混合物から、形成された前記LiPO2F2を抽出する、請求項1~8のいずれか一項に記載の方法。形成されたLiPF6を分解させてLiFおよびPF5を形成した後、LiPO2F2を抽出する、請求項9に記載の方法。LiPO2F2およびLiPF6を含む前記反応混合物から、形成されたLiPF6を溶媒で抽出する、請求項1~8のいずれか一項に記載の方法。リチウムイオン電池中の電解質溶媒として好適な溶媒がLiPF6の抽出に使用される、請求項11に記載の方法。前記溶媒が、ジメチルカーボネート、メチルエチルカーボネート、プロピレンカーボネート、アセトニトリル、ジメトキシエタン、アセトン、またはそれらの2種類以上の混合物からなる群から選択される、請求項12に記載の方法。前記溶媒をLiPO2F2から除去することで、精製されたLiPO2F2を単離させる、請求項9~13のいずれか一項に記載の方法。LiPO2F2を製造するためのPOF3の使用。本発明の目的は、技術的に実施可能であり経済的である方法でLiPO2F2を提供することである。この目的およびその他の目的は、特許請求の範囲において概略が示される本発明によって実現される。本発明の一態様によると、LiPO2F2は、Li3PO4と、POF3、PF5、およびそれらの混合物からなる群から選択されるP-F結合を有する化合物との反応によって製造される。それによって得られる反応混合物はLiPO2F2を含む。一実施形態によると、LiPO2F2は、PF5およびLi3PO4から製造される。どちらも安価な出発物質である。PF5およびLi3PO4のモル比に依存して、反応混合物は、反応式PF5Li3PO4→2LiPO2F2LiFI2PF5Li3PO4→2LiPO2F2LiPF6IIによりLiFおよび/またはLiPF6を含むことができる。特に、式IIによる反応は、生成されるLiPF6自体が有用な生成物であるため有利である。本発明の別の一実施形態によると、LiPO2F2は、フッ化ホスホリルPOF3とオルトリン酸リチウムLi3PO4との反応によって製造される。2POF3Li3PO4→3LiPO2F2IIIこの反応では理想的には副生成物が全く生成しないので、反応混合物がLiFなどの少なくとも1種類の副生成物を含有する従来技術の方法と比較して、精製を行わない場合でさえもLiPO2F2の純度は非常に高い。フッ化ホスホリルPOF3は、たとえばABCRGmbHCo.KGから商業的に入手することも、当技術分野において周知の方法によって調製することもできる。たとえば、POF3は、HFおよび/または他のフッ素化剤、たとえばZnF2を用いた塩化ホスホリルのフッ素化によって調製することができる。あるいは、H3PO4/P2O5、HF/H2O、およびSO3/H2SO4の反応によって調製することもできる。場合によっては、得られたPOF3は不純物としてPF5を含有することがあり、またはその逆で、PF5が不純物としてPOF3を含む場合もある。本発明の方法の利点は、このような混合物でさえも、収率に影響を与えることなく使用できることである。PF5は、たとえばPraxairから商業的に入手することも、PCl5およびHFから調製することも、欧州特許出願公開第A-00816287号明細書に記載されるように、たとえばPCl3、Cl2、およびHFから調製することもできる。Li3PO4は、たとえばStremChemicals,Inc,Newburyport,USA、またはChemetallGmbH,Germanyより市販されている。これは1000°Cよりもはるかに高い融点を有する固体である。したがって、本発明の反応は、気固反応であるか、あるいはPOF3またはPF5のそれぞれの溶媒が使用される場合は気液固反応または液固反応である。好ましくは、PF5とLi3PO4との間の反応、POF3とLi3PO4との間の反応、ならびにPOF3およびPF5のそれぞれの混合物とLi3PO4との間の反応は、水および水分の非存在下で行われる。したがって、反応は、少なくともその期間の一部は不活性ガスの存在下で行うことができ;乾燥窒素が非常に好適であるが、他の乾燥不活性ガスを使用することもできる。反応はオートクレーブ型容器中または他の反応器中で行うことができる。腐食に対して抵抗性である鋼鉄またはその他の材料でできた装置中、たとえばモネルメタルでできた反応器またはモネルメタルで被覆された反応器の中で反応を行うことが好ましい。Li3PO4は、好ましくは小さな粒子の形態、たとえば粉末の形態で使用される。所望により、これはPOF3、PF5、およびその混合物との反応に導入する前に乾燥させることができる。反応物POF3またはPF5のそれぞれは、気体の形態、または好適な非プロトン性有機溶媒中の溶液の形態で反応に導入することができる。好適な溶媒は、たとえば、エーテル化合物、たとえばジエチルエーテル、およびリチウムイオン電池中に溶媒として有用な有機溶媒であり;そのような溶媒の多くの例、たとえば、特に有機カーボネート類、そしてさらにはラクトン類、ホルムアミド類、ピロリジノン類、オキサゾリジノン類、ニトロアルカン類、N,N-置換ウレタン類、スルホラン、ジアルキルスルホキシド類、ジアルキルスルフィット類、アセテート類、ニトリル類、アセトアミド類、グリコールエーテル類、ジオキソラン類、ジアルキルオキシエタン類、トリフルオロアセトアミド類が、以下に示されている。別の実施形態においては、POF3は、錯体の形態、特にPOF3-アミン錯体類などのドナー-アクセプター錯体の形態で反応器中に導入される。このような錯体としては、POF3-ピリジン、POF3-トリエチルアミンtrietylamine、POF3-トリブチルアミン、POF3-DMAP4-ジメチルアミノピリジン、POF3-DBN1,5-ジアザビシクロ[4.3.0]ノナ-5-エン、POF3-DBU1,8-ジアザビシクロ[5.4.0]ウンデカ-7-エン、およびPOF3-メチルイミダゾールが挙げられる。特定の実施形態においては、POF3を反応容器に供給するために別の容器を使用することができる。PF5も、そのような方法で反応器中に導入することができる。POF3、PF5、および任意のその混合物は、好ましくは気体の形態、または非プロトン性有機溶媒中の溶液に形態で反応器中に導入される。POF3、PF5、および任意のその混合物は、より好ましくは気体の形態で反応器中に導入される。好ましくは、HFは反応混合物に加えられない。好ましくは、ジフルオロリン酸は反応混合物に加えられない。生成するLiPO2F2中にP含有率の、好ましくは80以上、より好ましくは85以上、最も好ましくは100が、式I、II、およびIIIによる反応に導入されるPF5またはPOF3およびLi3PO4に起因し、生成するLiPO2F2中のP含有率の20未満、好ましくは5未満が、加えられたLiPF6に起因し;最も好ましくは、LiPF6は全く加えられない。反応時間は、所望の転化率が得られるように選択される。多くの場合、1秒~5時間の反応時間で、POF3、PF5、およびそれらの任意の混合物とLi3PO4との間の反応で良好な結果が得られる。POF3とLi3PO4との間の反応の場合、0.5~2時間の好ましい反応時間、最も好ましくは約1時間の反応時間で良好な結果が得られる。PF5またはPF5およびPOF3の混合物とLi3PO4との間の反応の場合も、0.5~2時間の好ましい反応時間、最も好ましくは約1時間の反応時間で良好な結果が得られる。反応速度は非常に速い。反応温度は好ましくは0°C以上である。好ましくは反応温度は100°C以下である。PF5およびLi3PO4を反応させる場合の反応温度は、好ましくは70°C以下であり、より好ましくは50°C以下である。さらにより好ましくは50°C未満、特に好ましくは45°C未満である。有利には、PF5とLi3PO4との反応は15~35°Cの温度、好ましくは20~30°Cの温度、最も好ましくは周囲温度で行われる。POF3およびLi3PO4を反応させる場合、反応温度は、好ましくは周囲温度25°C以上であり、より好ましくは50°C以上である。反応温度は好ましくは100°C以下であり、より好ましくは90°C以下である。好ましい温度範囲は50~90°Cである。所望により、反応器は、内部の加熱または冷却手段、あるいは外部の加熱または冷却手段とともに使用することができる。反応器は、たとえば、水などの熱伝導剤を有するラインまたはパイプを有することができる。POF3、PF5、またはそれらの混合物とLi3PO4との間の反応は、周囲圧力絶対圧で1barで行うことができる。好ましくは、POF3、PF5、またはそれらの混合物とLi3PO4との反応は、1bar絶対圧を超える圧力、より好ましくは3bar絶対圧を超える圧力、最も好ましくは5bar絶対圧を超える圧力で行われる。反応が進行すると、POF3およびPF5のそれぞれが消費され、その結果として、たとえばオートクレーブ中の圧力が低下しうる。反応中の圧力の上限は重要ではない。多くの場合、実用的な理由で、圧力は30bar絶対圧以下である。POF3およびPF5、またはそれらの混合物とLi3PO4との反応は、バッチ方式で、たとえばオートクレーブ中で行うことができる。反応器は、たとえば撹拌装置などの内部手段を有することができ、それによって、Li3PO4の固体粒子の表面に機械的インパクトimpaktを与えて、表面から反応生成物を除去し、未反応の新しい表面を得ることができる。反応器自体を振盪したり回転させたりすることも可能である。あるいは、たとえば、流通反応器中で、反応を連続的に行うことができる。たとえば、床を形成するためにLi3PO4を提供することができ;反応の終了を示すPOF3またはPF5の破過点が観察されるまで、POF3、PF5、またはそれらの混合物をこの床に通すことができる。所望により、反応を行う前に酸素、水分、またはその両方を除去するために、窒素または希ガスなどの乾燥不活性ガスをLi3PO4床に通すことができる。反応が連続的に行われる場合、たとえば、Li3PO4を、たとえば流動床として流通反応器中の床の形態に維持することができ、POF3またはPF5、またはそれらの混合物は床に連続的に通される。連続的に、POF3および/またはPF5および未反応のLi3PO4を反応器に導入することができ、連続的に反応生成物を反応器から取り出すことができる。固体粒子の表面上に機械的衝撃を与えることで、それらの表面から反応生成物を除去して未反応のLi3PO4を得る手段、たとえば可動部品、たとえば撹拌装置の反応器中での使用を見越すことができる。所望により、反応は溶媒中、たとえば有機極性非プロトン性溶媒中で行うことができる。好ましくは、Li3PO4がその中に分散される。多量のLi3PO4がそのような溶媒中に溶解することは期待されないが、少なくとも溶媒は、LiFまたはLiPF6などの反応生成物を溶解させ、それによってLiPO2F2の単離をより容易にする機能を果たすことができる。所望により、POF3およびPF5またはそれらの混合物のそれぞれを、非プロトン性極性溶媒、たとえば、エーテル、たとえばジアルキルエーテル、たとえばジエチルエーテル、またはその他の溶媒、特に後述するリチウムイオン電池用の溶媒の1つの中に溶解させて反応中に導入することができる。LiPF6はこれらの溶媒に対する溶解性がLiPO2F2よりもはるかに高いため、POF3またはPF5とLi3PO4との間の反応およびその後の形成されたLiPF6の除去を、一種の1ポット法で同じ反応器中で行うことができる。これは、POF3とLi3PO4との間の反応が行われる場合に特に好ましく、その理由は理想的には副生成物が形成されないからであり、PF5とLi3PO4との間の反応の場合も特に好ましく、その理由は、副生成物としてのLiFの形成が抑制され、副生成物としてのLiPF6の形成が増加するようにPF5:Li3PO4のモル比を比較的高くする、たとえば2~4にすることによって、この反応を行うことができるからであり;これについては以下に説明する。所望により、反応終了後、溶媒または残留するPOF3またはPF5を除去するために、真空を使用したり、窒素または希ガスなどの乾燥不活性ガスをLiPO2F2床に流したりすることができる。溶媒が使用されない場合は、得られる反応混合物は固体の形態で存在する。その固体の成分を溶解させることを意図する場合には、所望により、接触面を大きくするために固体を細かくする、たとえば粉砕することができる。所望により、形成されたLiPO2F2は、LiFおよび/またはLiPF6を含みうる得られた反応混合物から単離することができる。以下に、PF5およびLi3PO4の反応をより詳細に説明する。PF5対Li3PO4のモル比は、好ましくは0.9:1以上である。このモル比は、より好ましくは1:1以上である。好ましい副生成物としてのLiFまたはLiPF6の形成を考慮して、PF5およびLi3PO4のモル比に依存して、Li3PO4との反応に影響を与えることができる。一実施形態によると、PF5対Li3PO4のモル比は2:1以下であり、より好ましくは2:1未満である。PF5およびLi3PO4のモル比が0.9:1、好ましくは1:1と2:1との間である場合、LiFおよびLiPF6が形成されて反応混合物中に存在すると予想される。PF5およびLi3PO4の比が2:1に近づくほど、より多くのLiPF6が形成されると予想される。反応生成物としてのLiPF6の存在は、以下に示すように、多くの有機溶媒に対する溶解性がLiPO2F2の溶解性よりもはるかに高いため、LiPO2F2からの分離が非常に容易となり得るという利点を有する。欠点は、LiPF6の水分に対する感受性がLiFよりもはるかに高いことである。LiPO2F2をLiFから分離するためには、以下に説明するようにLiPO2F2用の溶媒を使用することが好ましい。得られた反応混合物を加熱してLiPF6を分解させてLiFおよびPF5を形成することが可能であり、ある実施形態においては好ましい。たとえば、LiFおよびLiPF6の両方が不純物として存在する場合、LiFが唯一の不純物として得られ、したがってワークアップがより容易になる。別の一実施形態によると、PF5対Li3PO4のモル比は2:1以上である。モル比は好ましくは4以下、より好ましくは4未満、さらにより好ましくは3以下である。この実施形態においては、LiPO2F2は、LiPF6を副生成物として含有して形成される。前述したように、溶媒で抽出することによってLiPF6はLiPO2F2から容易に除去することができる。POF3対Li3PO4のモル比は、一般に1.8:1以上である。より好ましくは2:1以上である。好ましくは5:1以下である。一実施形態によると、POF3対Li3PO4のモル比は4:1以下である。好ましくは、POF3対Li3PO4のモル比は2以上および4以下である。所望により、任意の所望の比率でLi3PO2F2およびLiPF6を含む混合物を生成することができる。この場合、Li3PO4およびLiFおよび十分なPF5が反応に導入される。PF5と導入されたLiFとによってLiPF6が形成され、PF5と反応に導入されたLi3PO4とによって、LiPO2F2およびある程度のLiPF6が形成される。まとめると、aリラクションreractionスキームIによるLi3PO4とPF5との反応によって、LiPO2F2およびLiFから本質的になる反応生成物が得られbリラクションreractionスキームIIによるLi3PO4とPF5との反応によって、LiPO2F2およびLiPF6から本質的になる反応生成物が得られcリラクションreractionスキームIIIによるLi3PO4とPOF3との反応によって、LiPO2F2と多くても少量の不純物、たとえばLiFとから本質的になる反応生成物が得られる。dLi3PO4およびLiFを含む出発物質とPF5との反応によって、任意の所望の比率のLiPO2F2およびLiPF6の混合物が得られる。aおよびbによる主要な副生成物はそれぞれLiFおよびLiPF6であり;LiFおよびLiPF6の一方のみ、または両方が存在することができる。前述の概略のように、反応条件、特に出発化合物のモル比POF3およびPF5のそれぞれの、Li3PO4に対するモル比を適切に選択することによって、副生成物としてのLiFおよびLiPF6の存在に影響を与えることができる。ある実施形態においては、LiFまたはLiPF6の存在が望ましい場合がある。このような一実施形態においては、さらなる精製が不要となりうる。別の実施形態においては、LiFおよびLiPF6を含有しない精製されたLiPO2F2を得ることが望ましい場合がある。所望により、精製されたLiPO2F2を得るために反応混合物を処理することができ;精製されたLiPO2F2を得るためには、2つの実施形態が好ましい。一実施形態によると、LiPO2F2は、反応生成物を溶媒で抽出するステップなどで精製することができる。LiPO2F2は、好ましくはLiPO2F2を溶解させる溶媒または溶媒混合物を使用して単離することができる。これは、aおよびcで前述した反応で得られる場合などの、不純物としてLiPO2F2およびLiFを含有する混合物からLiPO2F2を分離するための好ましい方法である。溶解したLiPO2F2は、溶媒を除去することによって、たとえば溶媒を蒸発させることによって、溶媒から回収することができる。任意選択的に、好適な溶媒中のLiPO2F2の溶液は、Liイオン電池の電解質の製造に直接使用することができる。別の一実施形態によると、不純物を優先的に溶解させる溶媒または溶媒混合物を使用することによって、LiPO2F2が不純物から精製される。これは、LiPO2F2およびLiPF6を分離するための好ましい方法であり、たとえば両方を含む反応混合物がbで前述した反応で得られる場合の好ましい方法である。好ましい一実施形態においては、形成されたLiPF6は、リチウムイオン電池中に使用できる溶媒を用いて抽出される。以下では、LiPO2F2を優先的に溶解させることによってLiPO2F2およびLiFを分離するために好ましくは使用されるある種の溶媒について説明する。反応混合物が本質的にLiPO2F2およびLiFのみを含む場合、LiPO2F2を優先的に溶解させる溶媒を反応混合物と接触させることによって、最良の分離が実現される。非プロトン性およびプロトン性の有機溶媒および無機溶媒が好適であり、特に極性溶媒が好適である。好ましい無機溶媒は水である。有機プロトン性または非プロトン性の溶媒も抽出に使用することができる。好適なプロトン性有機溶媒はアルコール類である。分子中に1、2、または3個のヒドロキシ基を有するアルコール類が好ましい。メタノール、エタノール、n-プロパノール、i-プロパノール、グリコール、およびグリセリンが好ましいアルコール類である。グリコールアルキルエーテル類、たとえばジグリコールメチルエーテルも好適なである。その互変異性型であるアセトンも、プロトン性溶媒と見なすことができる。非プロトン性極性溶媒も、反応混合物からLiPO2F2を抽出するのに非常に好適である。好ましくは、非プロトン性有機溶媒は、ジアルキルカーボネート類線状であるおよびアルキレンカーボネート類環状であるここで用語アルキルは、好ましくはC1~C4アルキルを意味し、用語アルキレンは、好ましくはビニリデン基などのC2~C7アルキレン基を意味し、アルキレン基は好ましくは、-O-CO-O-基の酸素原子間に2つの炭素原子の架橋を含む;ケトン類、ニトリル類、およびホルムアミド類の群から選択される。ジメチルホルムアミド、カルボン酸アミド類、たとえば、N,N-ジメチルアセトアミドおよびN,N-ジエチルアセトアミド、アセトン、アセトニトリル、線状ジアルキルカーボネート類、たとえばジメチルカーボネート、ジエチルカーボネート、メチルエチルカーボネート、環状アルキレンカーボネート類、たとえばエチレンカーボネート、プロピレンカーボネート、およびビニリデンカーボネートが好適な溶媒である。水と1種類以上の有機プロトン性または非プロトン性溶媒とを含有する混合物を使用することもできる。反応中に形成されたLiPO2F2の抽出に使用される水、および水を含有する有機溶媒のpHは、LiPO2F2の望ましくない加水分解が防止されるように選択されることが好ましい。特に、加水分解を防止するため、pHは7以下である。LiPO2F2と、水、または水および1種類以上の有機溶媒の混合物との接触中に、pHを7以下の値に維持することが好ましい。水とプロトン性溶媒との混合物を、LiPO2F2の単離に使用することができ、たとえば、水と、1、2、または3個のヒドロキシ基を有するアルコール類との混合物、たとえば、水と、メタノール、エタノール、イソプロパノール、n-プロパノール、グリコール、グリセリン、またはジグリコールとの混合物を使用することができる。水と、非プロトン性有機溶媒、特に、極性非プロトン性溶媒との混合物を使用することもでき、たとえば、水と、前述の溶媒の1つ、たとえばエチレンカーボネートまたはプロピレンカーボネートとの混合物を使用することができる。当然ながら、水、1種類以上のプロトン性有機溶媒、および1種類以上の非プロトン性有機溶媒を含む混合物を使用することもできる。たとえば、水、メタノール、エタノール、またはi-プロパノールなどのアルコール、およびニトリル、たとえば、アセトニトリル、またはプロピレンカーボネートを含有する混合物を使用することができる。これらの混合物中の水の含有率は、好ましくは1~99重量の間である。たとえば、LiPO2F2がPF5およびLi3PO4から調製される場合に、水性またはプロトン性の溶媒を使用することができる。ジメチルカーボネートおよびプロピレンカーボネートは、LiPO2F2およびLiFから本質的になる反応混合物に好ましい溶媒であるが、その理由は、LiPO2F2は、これらの溶媒に対して少なくとも程度に溶解性であり、一方LiFは本質的に不溶性であるためである。POF3、PF5、またはそれらの混合物とLi3PO4との反応によって得られた主要な不純物としてLiFを含む反応混合物からLiPO2F2を抽出するための他の非常に好適な溶媒は、エチレンカーボネートEC、エチルメチルカーボネートEMC、酢酸エチル、ジエチルカーボネート、ジメチルカーボネートとプロピレンカーボネートPCとの混合物、アセトニトリル、ジメトキシエタン、およびアセトンである。周囲温度におけるこれらの溶媒に対するLiPO2F2の溶解性を以下の表1にまとめている。アセトニトリル、および特にジメトキシエタンおよびアセトンに対するLiPO2F2溶解性が非常に高い。アセトンはLiイオン電池の溶媒としてはあまり適していないが、LiPO2F2の溶解性が非常に高く、LiFの溶解性が非常に低いため、LiPO2F2の精製には有利に使用することができる。したがって、LiFおよびLiPO2F2を含む混合物は、LiPO2F2をアセトン中に溶解させ、固体のLiFを濾過により除去することによって容易に分離することができ、LiPO2F2は、そのアセトン中の溶液から、たとえばアセトンを蒸発させることによって回収することができる。LiPO2F2のジメトキシエタンに対する溶解性は、アセトンに対する溶解性よりもさらに高い。ジメトキシエタンは、Liイオン電池の溶媒または溶媒添加剤と見なされていた。したがって、最大で無視できる量のLiFも溶解させるジメトキシエタンは、アセトンの使用を考慮して前述したようにLiPO2F2の精製に使用することができ、Liイオン電池の溶媒に対するLiPO2F2の溶解性を高めるために使用することさえできる。最大で無視できる量のLiFを溶解させるジメチルカーボネート、プロピレンカーボネート、およびそれらの混合物中のLiPO2F2の溶液は、電池の電解質の製造に特に好適である。LiPO2F2をLiFまたはLiPF6から単離する場合、特に、反応混合物がLiPO2F2と主要不純物としてのLiPF6とを含有する場合は、水を含有しない溶媒が好ましくは使用される。Li3PO4とPOF3、PF5、またはそれらの混合物との間の反応で得られる反応混合物のワークアップのために本質的に水を含有しない溶媒を使用するこの好ましい実施形態について、これより詳細に説明する。反応混合物がLiPO2F2およびLiFのみを本質的に含有する場合、LiPO2F2を優先的に溶解させる溶媒を使用することが好ましい。反応混合物がLiPO2F2およびLiPF6のみを本質的に含有する場合、LiPF6を優先的に溶解させる溶媒を使用することが好ましい。驚くべきことに、ある種の溶媒は、両方の目的にうまく使用できることが見いだされ;すなわちLiFが主要不純物として存在する場合にはLiPO2F2を溶解させ、LiPF6がLiPO2F2を主要生成物として含む反応混合物中に含まれる主要不純物である場合には、LiPF6を優先的に溶解させることが見いだされた。非プロトン性有機溶媒に対して、LiFは非常に低い溶解性を示し、LiPF6は比較的良好な溶解性を示し、LiPO2F2の溶解性はその中間であることが分かった。一般に非プロトン性極性有機溶媒である両方の目的のための溶媒は周知である。リチウムイオン電池中の電解質溶媒として有用な溶媒を使用することができる。これらは、電池の電解質に対して有害な影響を示さず、またはさらには電池の電解質を得るためにも使用できるため、好ましい。このような溶媒は一般に周知である。好ましくは、リチウムイオン電池中の電解質溶媒として好適な溶媒がLiPF6の抽出に使用される。以下に、反応混合物のワークアップに好ましい有機非プロトン性溶媒を詳細に示す。有機カーボネート類、特にジアルキルカーボネート類、たとえばジメチルカーボネートまたはジエチルカーボネート、メチルエチルカーボネート、アルキレンカーボネート、たとえばエチレンカーボネートまたはプロピレンカーボネート、フッ素化溶媒、たとえばモノ-、ジ-、トリ-および/またはテトラフルオロエチレンカーボネートが非常に好適である。このかわりに、またはこれに加えて、LiFとの混合物からのLiPO2F2の抽出、またはLiPO2F2を含む混合物からのLiPF6の抽出のぞれぞれは、他の溶媒、たとえば、M.Ueらの刊行物のJ.Electrochem.Soc.Vol.1411994,2989~2996頁に記載されているようなラクトン類、ホルムアミド類、ピロリジノン類、オキサゾリジノン類、ニトロアルカン類、N,N-置換ウレタン類、スルホラン、ジアルキルスルホキシド類、ジアルキルスルフィット類、あるいは独国特許出願公開第A10016816号明細書に記載されるようなトリアルキルホスフェート類またはアルコキシエステル類を使用して行うことができる。LiFを含む混合物中のLiPO2F2を優先的に溶解させるため、およびLiPO2F2を含む混合物中のLiPF6を溶解させるためのそれぞれについて、線状および分岐のアルキル基を有するアルキルカーボネート類およびアルキレンカーボネート類が特に好適なであり、たとえば、エチレンカーボネート、ジメチルカーボネート、エチルメチルカーボネートEMC、ジエチルカーボネート、およびプロピレンカーボネートPCが挙げられ、欧州特許出願公開第A-0643433号明細書を参照されたい。ピロカーボネート類も有用であり、米国特許第5,427,874号明細書を参照されたい。酢酸アルキル類、たとえば、酢酸エチル、N,N-二置換アセトアミド類、スルホキシド類、ニトリル類、グリコールエーテル類、およびエーテル類も有用であり、欧州特許出願公開第A-0662729号明細書を参照されたい。多くの場合、これらの溶媒の混合物が使用される。ジオキソランは有用な溶媒の1つであり、欧州特許出願公開第A-0385724号明細書を参照されたい。ビス-トリフルオロメタンスルホニルイミドリチウムの場合、1,2-ビス-トリフルオラセトキシエタンおよびN,N-ジメチルトリフルオロアセトアミドITEBatteryLettersVol.11999,105~109頁を参照されたいが溶媒として利用可能である。以上において、用語アルキルは、好ましくは飽和線状または分岐C1~C4アルキル基を意味し;用語アルキレンは、好ましくはC2~C7アルキレン基、たとえばビニリデン基を意味し、ここでアルキレン基は、好ましくは、-O-CO-O-基の酸素原子間に2つの炭素原子の架橋を含み、それによって5員環を形成する。フルオロ置換化合物、たとえば、フルオロ置換エチレンカーボネート類、フルオロ置換ジメチルカーボネート類、フルオロ置換エチルメチルカーボネート類、およびフルオロ置換ジエチルカーボネート類の群から選択されるフッ素化炭酸エステル類も、LiPO2F2またはLiPF6のそれぞれを溶解させる好適な溶媒である。これらは、非フッ素化溶媒との混合物の形態で使用できる。たとえば、前述の非フッ素化有機カーボネート類が非常に好適である。好ましいフルオロ置換カーボネート類は、モノフルオロエチレンカーボネート、4,4-ジフルオロエチレンカーボネート、4,5-ジフルオロエチレンカーボネート、4-フルオロ-4-メチルエチレンカーボネート、4,5-ジフルオロ-4-メチルエチレンカーボネート、4-フルオロ-5-メチルエチレンカーボネート、4,4-ジフルオロ-5-メチルエチレンカーボネート、4-フルオロメチル-エチレンカーボネート、4-ジフルオロメチル-エチレンカーボネート、4-トリフルオロメチル-エチレンカーボネート、4-フルオロメチル-4-フルオロエチレンカーボネート、4-フルオロメチル-5-フルオロエチレンカーボネート、4-フルオロ-4,5-ジメチルエチレンカーボネート、4,5-ジフルオロ-4,5-ジメチルエチレンカーボネート、および4,4-ジフルオロ-5,5-ジメチルエチレンカーボネート;ジメチルカーボネート誘導体類、たとえばフルオロメチルメチルカーボネート、ジフルオロメチルメチルカーボネート、トリフルオロメチルメチルカーボネート、ビスフルオロメチルカーボネート、ビスジフルオロメチルカーボネート、およびビストリフルオロメチルカーボネート;エチルメチルカーボネート誘導体類、たとえば2-フルオロエチルメチルカーボネート、エチルフルオロメチルカーボネート、2,2-ジフルオロエチルメチルカーボネート、2-フルオロエチルフルオロメチルカーボネート、エチルジフルオロメチルカーボネート、2,2,2-トリフルオロエチルメチルカーボネート、2,2-ジフルオロエチルフルオロメチルカーボネート、2-フルオロエチルジフルオロメチルカーボネート、およびエチルトリフルオロメチルカーボネート;ならびにジエチルカーボネート誘導体類、たとえばエチル2-フルオロエチルカーボネート、エチル2,2-ジフルオロエチルカーボネート、ビス2-フルオロエチルカーボネート、エチル2,2,2-トリフルオロエチルカーボネート、2,2-ジフルオロエチル2’-フルオロエチルカーボネート、ビス2,2-ジフルオロエチルカーボネート、2,2,2-トリフルオロエチル2’-フルオロエチルカーボネート、2,2,2-トリフルオロエチル2’,2’-ジフルオロエチルカーボネート、およびビス2,2,2-トリフルオロエチルカーボネートである。不飽和結合とフッ素原子との両方を有する炭酸エステル類以降、フッ素化不飽和炭酸エステルと略記するは、LiPF6とLiPO2F2との混合物からLiPF6を除去するための溶媒として、または不純物、たとえばLiFなどの不純物からLiPO2F2を分離するためにLiPO2F2を溶解させるための溶媒として使用することもできる。フッ素化不飽和炭酸エステル類としては、本発明の利点を大きく損なうことがない任意のフッ素化不飽和炭酸エステル類が挙げられる。フッ素化不飽和炭酸エステル類の例としては、フルオロ置換ビニレンカーボネート誘導体類、芳香環または炭素-炭素不飽和結合を有する置換基によって置換されたフルオロ置換エチレンカーボネート誘導体類、およびフルオロ置換アリルカーボネート類が挙げられる。ビニレンカーボネート誘導体類の例としては、フルオロビニレンカーボネート、4-フルオロ-5-メチルビニレンカーボネート、および4-フルオロ-5-フェニルビニレンカーボネートが挙げられる。芳香環または炭素-炭素不飽和結合を有する置換基によって置換されたエチレンカーボネート誘導体類の例としては、4-フルオロ-4-ビニルエチレンカーボネート、4-フルオロ-5-ビニルエチレンカーボネート、4,4-ジフルオロ-4-ビニルエチレンカーボネート、4,5-ジフルオロ-4-ビニルエチレンカーボネート、4-フルオロ-4,5-ジビニルエチレンカーボネート、4,5-ジフルオロ-4,5-ジビニルエチレンカーボネート、4-フルオロ-4-フェニルエチレンカーボネート、4-フルオロ-5-フェニルエチレンカーボネート、4,4-ジフルオロ-5-フェニルエチレンカーボネート、4,5-ジフルオロ-4-フェニルエチレンカーボネート、および4,5-ジフルオロ-4,5-ジフェニルエチレンカーボネートが挙げられる。フルオロ置換フェニルカーボネート類の例としては、フルオロメチルフェニルカーボネート、2-フルオロエチルフェニルカーボネート、2,2-ジフルオロエチルフェニルカーボネート、および2,2,2-トリフルオロエチルフェニルカーボネートが挙げられる。フルオロ置換ビニルカーボネート類の例としては、フルオロメチルビニルカーボネート、2-フルオロエチルビニルカーボネート、2,2-ジフルオロエチルビニルカーボネート、および2,2,2-トリフルオロエチルビニルカーボネートが挙げられる。フルオロ置換アリルカーボネート類の例としては、フルオロメチルアリルカーボネート、2-フルオロエチルアリルカーボネート、2,2-ジフルオロエチルアリルカーボネート、および2,2,2-トリフルオロエチルアリルカーボネートが挙げられる。LiFを不純物として含有する混合物からのLiPO2F2の抽出、および同様にLiPO2F2を含有する混合物からの不純物としてのLiPF6の抽出のそれぞれは、周知の方法、たとえば、反応器中で反応混合物と溶媒抽出剤との直接撹拌することによって、または好適な容器中、たとえばソックスレー容器中で反応混合物を反応器から取り出した後に、任意選択的に圧壊または粉砕することによって行うことができる。抽出液体はLi塩を含有し、さらなる処理を行うことができる。分離プロセスがLiPF6をLiPO2F2から除去する機能を果たす場合、溶媒中に溶解したLiPF6を含有する液相を、溶解していないLiPO2F2から周知の方法で分離することができる。たとえば、溶液をフィルターに通すことも、デカンテーションすることも、分離を遠心分離によって行うこともできる。所望により、LiPF6は、溶媒を除去することによって、たとえば蒸発によって回収することができる。溶解せずに残留するLiPO2F2は保管することも、さらなる精製処理を行って純粋な固体LiPO2F2を得ることもできる。これは周知の方法で行うことができる。たとえば、付着する溶媒は、蒸発によって除去することができ、好ましくは付着する1種類以上の溶媒の沸点に依存して真空中で行うことができる。分離プロセスがLiPO2F2を溶解させる機能を果たす場合、抽出後に残留する固相は、溶解したLiPO2F2を含有する抽出溶媒から周知の方法で分離することができる。たとえば、LiPO2F2を含有する溶液をフィルターに通すことも、デカンテーションすることも、分離を遠心分離によって行うこともできる。溶解していない残留物は、本質的にすべてのLiFを含有し、これはたとえば再結晶によって純粋な形態で回収することができる。溶解したLiPO2F2は、溶媒を蒸発させることによって溶液から回収して、純粋な固体のLiPO2F2を得ることができる。これは周知の方法によって行うことができる。たとえば、付着する溶媒は、蒸発によって除去することができ、好ましくは付着する1種類以上の溶媒の沸点に依存して真空中で行うことができる。反応混合物がLiPO2F2と、かなりの量のLiFおよびLiPF6の両方とを含有する場合、最初にLiPF6を優先的に溶解させる溶媒でLiPF6を除去し、次にLiFよりもLiPO2F2を優先的に溶解させる溶媒を使用することが好ましい。同じ溶媒を使用して、段階的な精製を行うことが可能である。第1のステップにおいては、好ましくは前述の溶媒の1つである溶媒で反応混合物を処理することによって、LiPF6を溶解させる。LiPF6の良好な溶解性のため、LiPF6が最初に溶解し、したがって反応混合物から除去することができる。次に、第1の処理ステップから回収した反応混合物を、好ましくは前述の溶媒の1つである溶媒で再び処理する。今回は、LiPO2F2が優先的に溶解する。LiFは固体のまま残る。次に溶解したLiPO2F2は、前述のように溶液から回収することができる。単離したLiPO2F2は、リチウムイオン電池を製造するための添加剤として使用することができる。Li-硫黄電池、ならびにLi-酸素電池またはLi-空気電池の添加剤としても使用することができる。単離した固体のLiPO2F2は、任意の好適な溶媒または溶媒混合物中に再溶解させることができる。アセトンおよびジメトキシエタンなどの前述の溶媒が非常に好適である。その主要な用途が、リチウムイオン電池の分野における電解質塩または塩添加剤としてであるので、リチウムイオン電池の電解質溶液の製造に使用される水を含有しない溶媒中に溶解させることが好ましい場合がある。そのような溶媒は前述している。たとえばプロピレンカーボネート中のLiPO2F2の溶液は、標準条件25°C、1Bara下で、溶液の全重量に対して最大約3重量のLiPO2F2を含有する。別の溶媒または溶媒混合物においては、特定の温度において溶解するLiPO2F2の量は変動するが、単純な試験によって容易に求めることができる。LiPO2F2に対して高い溶解力を有する他の非常に好適な溶媒たとえばジメトキシエタンおよびアセトニトリルは前述している。本発明の方法の利点は、周囲温度においてさえも反応速度が非常に速いことである。純粋な結晶LiPO2F2は、たとえばLiPO2F2およびLiFを含有する反応混合物を溶媒としてのジメチルカーボネートまたはプロピレンカーボネートで抽出し、続いてたとえば真空中で溶媒を除去する場合に、安価な出発物質から得ることができる。POF3を使用することの利点の1つは、これは、塩素-フッ素交換反応中でさえもHClを本質的含まずに調製可能なことである。POF3の沸点b.p.である-40°Cは、HClの沸点HClのb.p.は-85.1°Cであるよりも高く、PF5その沸点は-84.4°Cであり、HClの沸点に近いとは対照的であるので、加圧下での単純な蒸留または濃縮技術をPOF3中間生成物の精製に使用することができ、そのため本発明の方法がより経済的となる。本発明の別の一態様は、LiPO2F2を製造するためのPOF3の使用である。参照により本明細書に援用される特許、特許出願、および刊行物のいずれかの開示が、用語が不明確となりうる程度に本明細書の説明と矛盾する場合、本明細書の説明を優先するものとする。以下の実施例によって本発明をさらに詳細に説明するが、これらは本発明の限定することを意図したものではない。実施例1:P-F結合を有する化合物としてPF5を使用したLiPO2F2の合成および単離5gのLi3PO4をオートクレーブ中に入れた。気体PF5を反応器中に導入した。直ちに圧力低下が観察され、これはLi3PO4との反応においてPF5が消費されてLiPO2F2およびLiFが形成されたことによるものであった。圧力が約3~4bar絶対圧に維持されて、さらなる反応が起こらないことが示されるまで、さらにPF5をオートクレーブ中に導入した。気相を除去した後、残留した固体は重量が12gであり、そのXRDによる分析を行った。LiPO2F2、LiF、およびLiPF6の特性信号を同定した。LiPO2F2を単離するために、固体を約200°Cまで加熱してLiPF6を分解させることでLiFおよびPF5を形成することができ;PF5を除去した後は、残留する固体はLiPO2F2およびLiFから本質的になる。この固体はソックスレー容器中に入れて、ジメチルカーボネートで抽出する。1つにまとめた溶液から、ロータリーエバポレーター中で蒸発させることによって溶媒を除去し、得られた固体についてXRD、F-NMR、およびP-NMRによる分析を行う。LiPO2F2の分析データ:XRD:2θ値:21.5強;22.0;23.5;27.0強;34.2;43.219F-NMR470.94MHz;D-アセトン中の溶液:-84.25ppm二重線、-83.3ppmおよび-85.2ppmにおける2本線、結合定数926Hz31P-NMR202.61MHz;D-アセトン中の溶液:-19.6ppm三重線、-12.3ppm、-16.9ppm、および-21.5ppmにおける3本線;結合定数926Hz。実施例2:リチウムイオン電池、リチウム-硫黄電池、およびリチウム-酸素電池用の電解質溶液23gのLiPO2F2、117gのLiPF6、50gのモノフルオロエチレンカーボネートF1EC、およびプロピレンカーボネートPPを、全体積が1リットルとなる量で混合する。得られる溶液は0.77molのLiPF6および0.23molのLiPO2F2を含有する。したがってリチウム化合物の量は約1mol/リットルであり、これは電池、特にリチウムイオン電池に一般に使用されるリチウム塩濃度に相当する。実施例3:P-F結合を有する化合物としてPOF3を使用したLiPO2F2の合成および単離3.5gのLi3PO4をオートクレーブ中に入れる。気体POF3を反応器中に導入した。直ちに圧力低下が観察され、これはLi3PO4との反応においてPOF3が消費されてLiPO2F2が形成されたことによるものであった。約6atmの最終圧力で別の金属容器からさらにPOF3を導入し、この圧力は連続的に低下した。容器の温度を1時間の間80°Cまで上昇させ、次にガス接続を遮断し、反応混合物を室温まで冷却しながら、過剰の気相を排出した。気相を除去した後、残留する白色固体は重量が5.7gであり、そのXRDによる分析を行った。LiPO2F2のみの特性信号を同定した。固体をソックスレー容器に入れ、ジメチルカーボネートで抽出する。1つにまとめた溶液から、ロータリーエバポレーター中で蒸発させることによって溶媒を除去し、得られた固体についてXRD、F-NMR、およびP-NMRによる分析を行う。実施例3で得たLiPO2F2の分析データは、実施例1で得られたLiPO2F2のデータに相当する。実施例4:リチウムイオン電池、リチウム-硫黄電池、およびリチウム-酸素電池用の電解質溶液117gのLiPF6、実施例3と同様にして得られた23gのLiPO2F2、50gのモノフルオロエチレンカーボネートF1EC、およびプロピレンカーボネートPPを、全体積が1リットルとなる量で混合する。得られる溶液は0.77molのLiPF6および0.23molのLiPO2F2を含有する。その結果リチウム化合物の量は約1mol/リットルであり、したがって電池、特にリチウムイオン電池に一般に使用されるリチウム塩濃度に相当する。"